(57)【要約】【目的】本発明は特に高度の熟練度を要することなく、意匠性に優れ、詳しくは吹き付けガンを使用して仕上げる塗装仕上げ方法に関するものである。意匠性に優れる塗装仕上げ方法を提供することを目的とする。【構成】第一工程として合成樹脂エマルジョンを主成分とするベース塗料を塗布してベース層を形成し、第二工程として該ベース層上に合成樹脂エマルジョン、ワラスサ、骨材等を含む上塗り塗料を塗布して上塗り層を形成し、該ワラスサの少なくとも一部表面を露出させて仕上げることを特徴とする塗装仕上げ方法。【特許請求の範囲】
【請求項１】
第一工程として合成樹脂エマルジョンを主成分とするベース塗料を塗布してベース層を形成し、第二工程として該ベース層上に合成樹脂エマルジョン、ワラスサ、骨材等を含む上塗り塗料を塗布して上塗り層を形成し、該ワラスサの少なくとも一部表面を露出させて仕上げることを特徴とする塗装仕上げ方法。
【請求項２】
ワラスサの長さが0.5〜１5ｍｍである請求項１記載の塗装仕上げ方法。
【発明の詳細な説明】
【技術分野】
【０００１】
本発明は意匠性に優れる塗装仕上げ方法に関し、詳しくは吹き付けガンを使用して仕上げる、意匠性に優れた塗装仕上げ方法に関するものである。
【背景技術】
【０００２】
従来、建築物の内外装の塗装仕上げ方法として、スプレー、ローラー、刷毛、鏝等の手段による意匠性に優れた塗装仕上げが採用されている。具体例としては、合成樹脂エマルジョンを主成分とするベース塗料を塗布してベース層を形成したのち、合成樹脂エマルジョン、軟質骨材、骨材等からなる上塗り塗料を鏝で引き延ばしながら塗布する際に該軟質骨材を鏝で潰しながら塗布仕上げする塗装仕上げ方法が開示されている（特許文献1参照）。さらに、合成樹脂エマルジョンを主成分とするベース塗料を塗布してベース層を形成したのち、合成樹脂エマルジョン、バーミキュライト、骨材等からなる上塗り塗料を鏝で塗布し、ついで上塗り層が乾燥しないうちに上塗り層の表面を水を含む刷毛で削り落とし、バーミキュライトの少なくとも一部を露出させる塗装仕上げ方法が開示されている（特許文献2参照）。
【特許文献１】特開２００２−１７７８７７
【特許文献２】特開２００２−１７７８６６
【発明の開示】
【発明が解決しようとする課題】
【０００３】
しかしながら、これら従来の塗装仕上げ方法は既に一般化された方法であるため、これまでにない意匠性を実現するためには更なる新規に塗装方法の開発が待たれていた。
反面、高度の熟練度を要する職人が年々減少して、熟練度を持たない作業者でも意匠性の高い塗装仕上げ方法が求められるような状況になっている。
【０００４】
このような状況に鑑み、鋭意開発検討した結果、吹き付けガンによる塗装仕上げ方法により特有の風合いを持つ意匠性に優れた塗装仕上げ方法を確立するに至った。
【課題を解決するための手段】
【０００５】
第一工程として、合成樹脂エマルジョンを主成分とするベース樹脂を口径４〜6ｍｍの吹き付けガンで０．５〜１．０ｋｇ／ｍ２吹き付け、第二工程として、ベース樹脂と同一の合成樹脂エマルジョンとワラスサを含む上塗り塗料を、口径４〜6ｍｍの吹き付けガンにより０．５〜２．０ｋｇ／ｍ２吹き付け、表面仕上げする方法からなるものである。
尚、コンクリート、モルタル等の下地からのアルカリ、しみ等を遮断するためにウレタン樹脂、エポキシ樹脂等の樹脂を有機溶剤に溶解した溶剤系シーラー若しくはウレタン樹脂、エポキシ樹脂等をエマルジョン化して水系のシーラーを適宜、これら下地に塗布してシーラー層を設けることがなされても良い。
【０００６】
ベース層上に上塗り層を吹き付けて仕上げる際に、口径４〜6ｍｍの吹き付けガンにて、塗布量０．５〜２．０ｋｇ／ｍ２程度吹付け、上塗り層を形成すると、ワラスサが露出した特有の風合いを持つ意匠性に優れた塗装仕上げに形成される。
【０００７】
本発明における第一工程のベース層は合成樹脂エマルジョンを吹付けにより塗布することにより下地の不陸を調整し、上塗り層の付着性を確保するために形成させる。
ベース層のベース塗料には主成分の合成樹脂エマルジョンに骨材、充填材、顔料、増粘剤、分散剤、防カビ剤、防藻剤等を配合し、適度の流動性、塗布性を付与させることができる。
ベース塗料中の樹脂分は５〜２５％が適当し、５％以下では粘着性、塗布性等が低下して好ましくない。また２５％以上になると粘度が高くなる、添加剤、配合剤等の配合に制約が生じ好ましくない。
【０００８】
第一工程のベース層の塗布量として０．５〜１．０ｋｇ／ｍ２塗布する。
適正粘度としては２５０〜５００Ｐａ・Ｓ／３０℃であり、２５０Ｐａ・Ｓ／３０℃以下ではタレが生じて好ましくない。
また５００Ｐａ・Ｓ／３０℃以上では塗布作業が難しくなり好ましくない。
このような適正粘度にするためには添加剤の種類、配合量等の選定により調整することができる。
【０００９】
前記の合成樹脂エマルジョンとして例示すれば、アクリル酸エステル共重合系樹脂、酢酸ビニル樹脂、エチレン・酢酸ビニル系樹脂、酢酸ビニル・アクリル酸エステル系樹脂、エチレン・塩化ビニル系樹脂、シリコン変性アクリル系樹脂、ウレタン系樹脂等の合成樹脂エマルジョンが使用され、これらには架橋タイプ、粉末型のエマルジョン等であっても使用できる。
【００１０】
骨材の種類は、一般に塗料に配合されるものであれば何ら問題無く使用できる。
例示すれば、珪砂、炭酸カルシウム、山砂、ガラス粉砕物、セラミック粉砕物等があり、これらは塗布方法により適正なサイズのものが選定使用されればよい。
また、粉体状の充填材、顔料も適宜使用される。
充填材、顔料の例として炭酸カルシュウム、カオリン、クレー、陶土、珪藻土、タルク、酸化チタン、ホワイトカーボン、酸化鉄、ベンガラ等があり、更に前記のように増粘剤、分散剤、防カビ剤、防藻剤等が適宜配合される。
【００１１】
ベース層を形成後、吹付けガンにより０．５〜２．０ｋｇ／ｍ２の塗布量で上塗り層が形成される。
該上塗り層は主成分の合成樹脂エマルジョンとワラスサとを少なくとも配合したものからなり、その他の骨材、充填剤、着色顔料、増粘剤、防カビ剤、防藻剤等が配合される。
上塗り塗料の樹脂分は５〜２５％が適合していて、５％以下では粘着性、塗布性等が確保しにくく好ましくない。
２５％以上ではコストが高くなり、また粘着性が高くなりすぎて作業性に難があり好ましくない。
粘度に関しては２５０〜５００Ｐａ・Ｓ／３０℃が適合し、２５０Ｐａ・Ｓ／３０℃以下では塗料がタレるため好ましくない。
５００Ｐａ・Ｓ／３０℃以上では塗布作業性が著しく悪くなるため好ましくない。
主成分の合成樹脂エマルジョン、その他充填剤等の配合剤は前記下塗り層に使用したと同様なものが使用できる。
【００１２】
上塗り層に配合するワラスサは長さが0.5〜1５ｍｍの形状を呈するものであり、0.5ｍｍ以下では吹付けた時に、ワラスサが露出しないため好ましくない。また、15ｍｍ以上では吹付けの時に、吹き付けガンの先端にワラスサが詰まるため好ましくない。
【００１３】
ワラスサの配合量は表面層に使用される塗料中の樹脂固形分１００重量部（以下部と称する）当たり0.1〜0.5部が適当し、0.1部以下では意匠性の発現が難しく目的を達成することができない。0.5部以上であってはワラスサ同士の重なり、凝集等のため仕上がりが悪くなるため好ましくない。
【発明の効果】
【００１４】
本発明による塗装仕上げ方法によれば、吹き付けガンによる塗装仕上げ方法により特有の風合いを持つ意匠性に優れた塗装仕上げ方法を確立するに至った。
このように吹き付けガンで様々な塗装仕上がりが特に高度の熟練度を要することなく実現できる。
【発明を実施するための最良の形態】
【００１５】
実施例１
石膏ボード下地に固形分５０％の酢酸ビニル・アクリル酸エステル系樹脂エマルジョン以下（樹脂エマルジョンという）２０部に平均粒子径0.05〜0.2ｍｍの珪砂を50部配合した粘度400Ｐａ・Ｓ／３０℃、樹脂固形分１２．５％のベース塗料を口径4〜6ｍｍの吹き付けガンにて吹き付け、厚み約０．３ｍｍのベース層を形成したのち、ベース塗料と同一の樹脂エマルジョン２０部にサイズが０．５〜1５ｍｍのワラスサを0.1部、充填剤として粒度０．１〜０．２ミクロンの炭酸カルシウム、着色顔料として酸化チタンを各々、表1の通り配合した、粘度400Ｐａ・Ｓポイズ／３０℃、樹脂固形分１２．5％の上塗り層を吹き付けガンにより１．２ｋｇ／ｍ２程度吹き付けた。結果は、ワラスサが露出した独特の吹き付け塗装仕上がりが得られた。
【００１６】
実施例２
実施例１と同一のベース層上に、実施例１の上塗り塗料の配合においてワラスサの配合量を0.5部、水25部とした以外は同一にして、粘度420Ｐａ・Ｓ／３０℃の上塗り塗料を調製し、吹き付けガンにより１．２ｋｇ／ｍ２程度吹き付けた。結果は、ワラスサが露出した独特の吹き付け塗装仕上がりが得られた。
【００１７】
実施例3
実施例１と同一のベース層上に、実施例１の上塗り塗料の配合においてワラスサの配合量を0.5部、充填材の配合量を１５０部、水35部とした以外は同一にして、粘度420Ｐａ・Ｓ／３０℃の上塗り塗料を調製し、吹き付けガンにより１．２ｋｇ／ｍ２程度吹き付けた。結果は、ワラスサが露出した独特の吹き付け塗装仕上がりが得られた。
【００１８】
比較例１、2
実施例１と同一のベース層上に、実施例１の上塗り塗料の配合においてワラスサの配合量を0部、1.0部、水の配合量を１５部、４５部とする以外は実施例1と同一にして比較例1、2の上塗り塗料を調整し、吹き付けガンにより１．２ｋｇ／ｍ２程度吹き付けた。結果は、比較例1では、ワラスサが配合されていないため意匠性の無い平坦な仕上がり状態であった。比較例2では、ワラスサの配合量が過大なため、塗料粘度が高くなりすぎて吹き付け作業がしずらい状態となり、吹き付けガンの先端にワラスサが詰まり施工ができなくなった。
【００１９】
比較例3
実施例１と同一のベース層上に、実施例１の上塗り塗料の配合においてワラスサの配合量を０．２部、水の配合量を２５部とし、ワラスサの長さが20ｍｍ以上のものを使用した、以外は実施例1と同一にして比較例3の上塗り塗料を調整し、吹き付けガンにより１．２ｋｇ／ｍ２程度吹き付けた。結果は、ワラスサが長いためガンの先端に詰まり施工ができなくなった。
【００２０】
実施例、比較例の塗装仕上げ状態の結果は表1の通りである。
表1
2005238008.tif 000002